(57)【特許請求の範囲】
【請求項１】
下記一般式（ｂ２１）で表される重合体又は下記一般式（ｃ２）で表される構造単位のみを構造単位として含み、末端にビニルオキシ基を有する重合体。
【化１】
0006486266.tif 000034
（上記一般式（ｂ２１）中、環Ｚ１及び環Ｚ２はナフタレン環を示し、環Ｙ１及び環Ｙ２はベンゼン環を示し、Ｘ１及びＸ２は単結合を示し、Ｒは単結合を示し、Ｒ１ａ及びＲ１ｂは単結合を示し、Ｒ２ａ及びＲ２ｂは独立に１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、スルホ基、又は１価炭化水素基、−ＯＲ４ａで示される基、−ＳＲ４ｂで示される基、アシル基、アルコキシカルボニル基、−ＮＨＲ４ｃで示される基、もしくは−Ｎ（Ｒ４ｄ）２で示される基に含まれる炭素原子に結合した水素原子の少なくとも一部が１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、メシルオキシ基、もしくはスルホ基で置換された基を示し、Ｒ３ａ及びＲ３ｂは独立にシアノ基、ハロゲン原子、又は１価炭化水素基を示し、Ｒ４ａ〜Ｒ４ｄは独立に１価炭化水素基を示し、ｍ１及びｍ２は独立に０以上の整数を示し、ｎ１及びｎ２は独立に０〜４の整数を示し、ｉは２〜６００の数を表す。）
【化２】
0006486266.tif 000035
（上記一般式（ｃ２）中、環Ｚ１及び環Ｚ２はナフタレン環を示し、環Ｙ１及び環Ｙ２はベンゼン環を示し、Ｘ１及びＸ２は単結合を示し、Ｒは単結合を示し、Ｒ１ａ及びＲ１ｂは単結合を示し、Ｒ２ａ及びＲ２ｂは独立に１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、スルホ基、又は１価炭化水素基、−ＯＲ４ａで示される基、−ＳＲ４ｂで示される基、アシル基、アルコキシカルボニル基、−ＮＨＲ４ｃで示される基、もしくは−Ｎ（Ｒ４ｄ）２で示される基に含まれる炭素原子に結合した水素原子の少なくとも一部が１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、メシルオキシ基、もしくはスルホ基で置換された基を示し、Ｒ３ａ及びＲ３ｂは独立にシアノ基、ハロゲン原子、又は１価炭化水素基を示し、Ｒ４ａ〜Ｒ４ｄは独立に１価炭化水素基を示し、ｍ１及びｍ２は独立に０以上の整数を示し、ｎ１及びｎ２は独立に０〜４の整数を示し、＊は前記一般式（ｃ２）で表される構造単位に対応する末端構造単位に結合する結合手を示し、ｊは２〜６００の数を表す。）
【請求項２】
請求項１記載の重合体と、溶剤とを含有する組成物。
【請求項３】
請求項２記載の組成物からなる光学素子封止剤。
【請求項４】
請求項３記載の光学素子封止剤で封止された光学素子。
【請求項５】
請求項１記載の重合体を成形してなる成形体。
【発明の詳細な説明】
【技術分野】
【０００１】
本発明は、ビニルエーテル化合物に由来する構造単位を含む化合物、その製造方法、上記構造単位を含む化合物を含有する組成物、上記組成物からなる光学素子封止剤、上記光学素子封止剤で封止された光学素子、及び重合体である、上記構造単位を含む化合物を成形してなる成形体に関する。
【背景技術】
【０００２】
縮合多環式化合物は、種々の優れた機能を有し、様々な用途に用いられている。例えば、縮合多環式芳香族化合物であるフルオレン骨格（９，９−ビスフェニルフルオレン骨格等）を有する化合物は、光透過率、屈折率等の光学的特性、耐熱性等の熱的特性において優れた機能を有することが知られている。そのため、フルオレン骨格を有する化合物は、レンズ、プリズム、フィルター、画像表示材料、光ディスク用基板、光ファイバー、光導波路、ケーシング材料、フィルム、コーティング材料等の光学部材の原料として用いられている。このようなフルオレン骨格を有する化合物としては、例えば、特許文献１に開示されているものが挙げられる。
【先行技術文献】
【特許文献】
【０００３】
【特許文献１】特開２０１１−２０１７９１号公報
【発明の概要】
【発明が解決しようとする課題】
【０００４】
本発明は、新規なビニルエーテル化合物に由来する構造単位を含む化合物、その製造方法、上記構造単位を含む化合物を含有する組成物、上記組成物からなる光学素子封止剤、上記光学素子封止剤で封止された光学素子、及び重合体である、上記構造単位を含む化合物を成形してなる成形体を提供することを目的とする。
【課題を解決するための手段】
【０００５】
本発明者らは、上記課題を解決するため鋭意研究を重ねた。その結果、新規なビニルエーテル化合物に由来する構造単位を含む化合物を見出し、本発明を完成するに至った。具体的には、本発明は以下のものを提供する。【０００６】
本発明の第一の態様は、下記一般式（１）で表される構造単位を含む化合物である。【０００７】
【化１】
0006486266.tif 000002
（式中、環Ｚ１及び環Ｚ２は同一の又は異なる芳香族炭化水素環を示し、環Ｙ１及び環Ｙ２は同一の又は異なる芳香族炭化水素環を示し、Ｘ１及びＸ２は独立に単結合又は−Ｓ−で示される基を示し、Ｒは単結合、置換基を有してもよいメチレン基、置換基を有してもよく、２個の炭素原子間にヘテロ原子を含んでもよいエチレン基、−Ｏ−で示される基、−ＮＨ−で示される基、又は−Ｓ−で示される基を示し、Ｒ１ａ及びＲ１ｂは独立に単結合又は炭素数１〜４のアルキレン基を示し、Ｒ２ａ及びＲ２ｂは独立に１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、スルホ基、又は１価炭化水素基、−ＯＲ４ａで示される基、−ＳＲ４ｂで示される基、アシル基、アルコキシカルボニル基、−ＮＨＲ４ｃで示される基、もしくは−Ｎ（Ｒ４ｄ）２で示される基に含まれる炭素原子に結合した水素原子の少なくとも一部が１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、メシルオキシ基、もしくはスルホ基で置換された基を示し、Ｒ３ａ及びＲ３ｂは独立にシアノ基、ハロゲン原子、又は１価炭化水素基を示し、Ｒ４ａ〜Ｒ４ｄは独立に１価炭化水素基を示し、ｍ１及びｍ２は独立に０以上の整数を示し、ｎ１及びｎ２は独立に０〜４の整数を示し、Ｖ１は下記式（ａ１）〜（ａ３）のいずれかで表される基を示し、Ｖ２は下記式（ａ１）〜（ａ４）のいずれかで表される基を示す。）【０００８】
【化２】
0006486266.tif 000003
（上記式（ａ１）〜（ａ４）中、＊、＊＊、及び＊＊＊は結合手を示し、但し、＊＊は上記一般式（１）中のＶ１又はＶ２と直結する酸素原子との結合手を示し、＊＊＊は上記一般式（１）中のＶ２と直結する酸素原子との結合手を示す。）【０００９】
本発明の第二の態様は、下記一般式（４）で表されるビニルエーテル化合物と水酸基含有化合物又はエポキシ基含有化合物とを反応させることを含む上記化合物の製造方法である。【００１０】
【化３】
0006486266.tif 000004
（式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は上記の通りである。）【００１１】
本発明の第三の態様は、上記化合物と、溶剤とを含有する組成物である。【００１２】
本発明の第四の態様は、上記組成物からなる光学素子封止剤である。【００１３】
本発明の第五の態様は、上記光学素子封止剤で封止された光学素子である。【００１４】
本発明の第六の態様は、上記一般式（１）で表される構造単位を含む重合体である上記化合物を成形してなる成形体である。
【発明の効果】
【００１５】
本発明によれば、新規なビニルエーテル化合物に由来する構造単位を含む化合物、その製造方法、上記構造単位を含む化合物を含有する組成物、上記組成物からなる光学素子封止剤、上記光学素子封止剤で封止された光学素子、及び重合体である、上記構造単位を含む化合物を成形してなる成形体を提供することができる。
【発明を実施するための形態】
【００１６】
≪一般式（１）で表される構造単位を含む化合物≫
本発明に係る化合物は、上記一般式（１）で表される構造単位を含むものである。即ち、本発明に係る化合物は、ビニルエーテル化合物に由来する構造単位を含むものである。
従来、脂環式骨格を有するビニルエーテル系化合物は、皮膚刺激性や臭気といった作業上、環境上の問題が生じにくく、保存安定性及び寸法安定性に優れるため、透明樹脂、接着剤、コーティング剤やフォトレジスト用樹脂としての使用が検討されている。例えば、特開２００７−２３１２２７号公報には、８−ビニロキシトリシクロ［５．２．１．０２，６］デカンとｎ−ブチルビニルエーテルとのビニルエーテル共重合体が開示されており、電気電子材料や光学材料樹脂への使用が意図されている。しかし、本発明者らが検討したところ、脂環式骨格を有するビニルエーテル系化合物は、耐熱性が低いという問題がある。
これに対し、本発明に係る化合物は、フルオレン系ビニルエーテル化合物等の新規なビニルエーテル化合物に由来する構造単位を含むものであり、光学的特性に優れるとともに、高い耐熱性を有するため、透明樹脂、接着剤、コーティング剤やフォトレジスト用樹脂に好適に使用することができる。これらに加えて、上記一般式（１）で表される構造単位を含む化合物は、種々の用途、例えば、配向膜及び平坦化膜（例えば、液晶表示ディスプレイや有機ＥＬディスプレイ等に用いられる配向膜及び平坦化膜）；反射防止膜、層間絶縁膜、カーボンハードマスク等のレジスト下層膜；液晶表示ディスプレイや有機ＥＬディスプレイ等のスペーサ及び隔壁；液晶表示ディスプレイのカラーフィルタの画素やブラックマトリクス；液晶表示ディスプレイや有機ＥＬディスプレイ等の表示装置；レンズ（例えば、マイクロレンズ等）、光ファイバー、光導波路、プリズムシート、ホログラム、高屈折フィルム、再帰反射フィルム等の光学部材；低透湿膜（例えば、水蒸気バリア層として用いられる低透湿膜）；光学材料；半導体用材料に用いることができる。
【００１７】
上記一般式（１）において、環Ｚ１及び環Ｚ２としては、例えば、ベンゼン環、縮合多環式芳香族炭化水素環［例えば、縮合二環式炭化水素環（例えば、ナフタレン環等のＣ８−２０縮合二環式炭化水素環、好ましくはＣ１０−１６縮合二環式炭化水素環）、縮合三環式芳香族炭化水素環（例えば、アントラセン環、フェナントレン環等）等の縮合２乃至４環式芳香族炭化水素環］等が挙げられる。環Ｚ１及び環Ｚ２は、ベンゼン環又はナフタレン環であるのが好ましく、ナフタレン環であるのがより好ましい。なお、環Ｚ１及び環Ｚ２は、同一でも異なっていてもよく、例えば、一方の環がベンゼン環、他方の環がナフタレン環等であってもよいが、いずれの環もナフタレン環であることが特に好ましい。また、Ｘ１及びＸ２の両方が直結する炭素原子にＸ１又はＸ２を介して結合する環Ｚ１又は環Ｚ２の置換位置は、特に限定されない。例えば、環Ｚ１又は環Ｚ２がナフタレン環の場合、上記炭素原子に結合する環Ｚ１又は環Ｚ２に対応する基は、１−ナフチル基、２−ナフチル基等であってもよい。
【００１８】
上記一般式（１）において、環Ｙ１及び環Ｙ２としては、例えば、ベンゼン環、縮合多環式芳香族炭化水素環［例えば、縮合二環式炭化水素環（例えば、ナフタレン環等のＣ８−２０縮合二環式炭化水素環、好ましくはＣ１０−１６縮合二環式炭化水素環）、縮合三環式芳香族炭化水素環（例えば、アントラセン環、フェナントレン環等）等の縮合２乃至４環式芳香族炭化水素環］等が挙げられる。環Ｙ１及び環Ｙ２は、ベンゼン環又はナフタレン環であるのが好ましい。なお、環Ｙ１及び環Ｙ２は、同一でも異なっていてもよく、例えば、一方の環がベンゼン環、他方の環がナフタレン環等であってもよい。
【００１９】
上記一般式（１）において、Ｘ１及びＸ２は、独立に単結合又は−Ｓ−で示される基を示し、典型的には単結合である。
【００２０】
上記一般式（１）において、Ｒは単結合、置換基を有してもよいメチレン基、置換基を有してもよく、２個の炭素原子間にヘテロ原子を含んでもよいエチレン基、−Ｏ−で示される基、−ＮＨ−で示される基、又は−Ｓ−で示される基を示し、典型的には単結合である。ここで、置換基としては、例えば、シアノ基、ハロゲン原子（フッ素原子、塩素原子、臭素原子等）、１価炭化水素基［例えば、アルキル基（メチル基、エチル基、プロピル基、イソプロピル基、ブチル基、ｔ−ブチル基等のＣ１−６アルキル基）、アリール基（フェニル基等のＣ６−１０アリール基）等］等が挙げられ、ヘテロ原子としては、例えば、酸素原子、窒素原子、イオウ原子、珪素原子等が挙げられる。
【００２１】
上記一般式（１）において、Ｒ１ａ及びＲ１ｂとしては、例えば、単結合；メチレン基、エチレン基、トリメチレン基、プロピレン基、ブタン−１，２−ジイル基等の炭素数１〜４のアルキレン基が挙げられ、単結合；Ｃ２−４アルキレン基（特に、エチレン基、プロピレン基等のＣ２−３アルキレン基）が好ましく、単結合がより好ましい。なお、Ｒ１ａとＲ１ｂとが同一であってもよく、異なっていてもよい。
【００２２】
上記一般式（１）において、Ｒ２ａ及びＲ２ｂとしては、例えば、アルキル基（例えば、メチル基、エチル基、プロピル基、イソプロピル基、ブチル基等のＣ１−１２アルキル基、好ましくはＣ１−８アルキル基、より好ましくはＣ１−６アルキル基等）、シクロアルキル基（シクロへキシル基等のＣ５−１０シクロアルキル基、好ましくはＣ５−８シクロアルキル基、より好ましくはＣ５−６シクロアルキル基等）、アリール基（例えば、フェニル基、トリル基、キシリル基、ナフチル基等のＣ６−１４アリール基、好ましくはＣ６−１０アリール基、より好ましくはＣ６−８アリール基等）、アラルキル基（ベンジル基、フェネチル基等のＣ６−１０アリール−Ｃ１−４アルキル基等）等の１価炭化水素基；水酸基；アルコキシ基（メトキシ基、エトキシ基、プロポキシ基、ブトキシ基等のＣ１−１２アルコキシ基、好ましくはＣ１−８アルコキシ基、より好ましくはＣ１−６アルコキシ基等）、シクロアルコキシ基（シクロへキシルオキシ基等のＣ５−１０シクロアルコキシ基等）、アリールオキシ基（フェノキシ基等のＣ６−１０アリールオキシ基）、アラルキルオキシ基（例えば、ベンジルオキシ基等のＣ６−１０アリール−Ｃ１−４アルキルオキシ基）等の−ＯＲ４ａで示される基［式中、Ｒ４ａは１価炭化水素基（上記例示の１価炭化水素基等）を示す。］；アルキルチオ基（メチルチオ基、エチルチオ基、プロピルチオ基、ブチルチオ基等のＣ１−１２アルキルチオ基、好ましくはＣ１−８アルキルチオ基、より好ましくはＣ１−６アルキルチオ基等）、シクロアルキルチオ基（シクロへキシルチオ基等のＣ５−１０シクロアルキルチオ基等）、アリールチオ基（フェニルチオ基等のＣ６−１０アリールチオ基）、アラルキルチオ基（例えば、ベンジルチオ基等のＣ６−１０アリール−Ｃ１−４アルキルチオ基）等の−ＳＲ４ｂで示される基［式中、Ｒ４ｂは１価炭化水素基（前記例示の１価炭化水素基等）を示す。］；アシル基（アセチル基等のＣ１−６アシル基等）；アルコキシカルボニル基（メトキシカルボニル基等のＣ１−４アルコキシ−カルボニル基等）；ハロゲン原子（フッ素原子、塩素原子、臭素原子、ヨウ素原子等）；ニトロ基；シアノ基；メルカプト基；カルボキシル基；アミノ基；カルバモイル基；アルキルアミノ基（メチルアミノ基、エチルアミノ基、プロピルアミノ基、ブチルアミノ基等のＣ１−１２アルキルアミノ基、好ましくはＣ１−８アルキルアミノ基、より好ましくはＣ１−６アルキルアミノ基等）、シクロアルキルアミノ基（シクロへキシルアミノ基等のＣ５−１０シクロアルキルアミノ基等）、アリールアミノ基（フェニルアミノ基等のＣ６−１０アリールアミノ基）、アラルキルアミノ基（例えば、ベンジルアミノ基等のＣ６−１０アリール−Ｃ１−４アルキルアミノ基）等の−ＮＨＲ４ｃで示される基［式中、Ｒ４ｃは１価炭化水素基（前記例示の１価炭化水素基等）を示す。］；ジアルキルアミノ基（ジメチルアミノ基、ジエチルアミノ基、ジプロピルアミノ基、ジブチルアミノ基等のジ（Ｃ１−１２アルキル）アミノ基、好ましくはジ（Ｃ１−８アルキル）アミノ基、より好ましくはジ（Ｃ１−６アルキル）アミノ基等）、ジシクロアルキルアミノ基（ジシクロへキシルアミノ基等のジ（Ｃ５−１０シクロアルキル）アミノ基等）、ジアリールアミノ基（ジフェニルアミノ基等のジ（Ｃ６−１０アリール）アミノ基）、ジアラルキルアミノ基（例えば、ジベンジルアミノ基等のジ（Ｃ６−１０アリール−Ｃ１−４アルキル）アミノ基）等の−Ｎ（Ｒ４ｄ）２で示される基［式中、Ｒ４ｄは独立に１価炭化水素基（前記例示の１価炭化水素基等）を示す。］；（メタ）アクリロイルオキシ基；スルホ基；上記の１価炭化水素基、−ＯＲ４ａで示される基、−ＳＲ４ｂで示される基、アシル基、アルコキシカルボニル基、−ＮＨＲ４ｃで示される基、もしくは−Ｎ（Ｒ４ｄ）２で示される基に含まれる炭素原子に結合した水素原子の少なくとも一部が上記の１価炭化水素基、水酸基、−ＯＲ４ａで示される基、−ＳＲ４ｂで示される基、アシル基、アルコキシカルボニル基、ハロゲン原子、ニトロ基、シアノ基、メルカプト基、カルボキシル基、アミノ基、カルバモイル基、−ＮＨＲ４ｃで示される基、−Ｎ（Ｒ４ｄ）２で示される基、（メタ）アクリロイルオキシ基、メシルオキシ基、もしくはスルホ基で置換された基［例えば、アルコキシアリール基（例えば、メトキシフェニル基等のＣ１−４アルコキシＣ６−１０アリール基）、アルコキシカルボニルアリール基（例えば、メトキシカルボニルフェニル基、エトキシカルボニルフェニル基等のＣ１−４アルコキシ−カルボニルＣ６−１０アリール基等）］等が挙げられる。
【００２３】
これらのうち、代表的には、Ｒ２ａ及びＲ２ｂは、１価炭化水素基、−ＯＲ４ａで示される基、−ＳＲ４ｂで示される基、アシル基、アルコキシカルボニル基、ハロゲン原子、ニトロ基、シアノ基、−ＮＨＲ４ｃで示される基、−Ｎ（Ｒ４ｄ）２で示される基等であってもよい。
【００２４】
好ましいＲ２ａ及びＲ２ｂとしては、１価炭化水素基［例えば、アルキル基（例えば、Ｃ１−６アルキル基）、シクロアルキル基（例えば、Ｃ５−８シクロアルキル基）、アリール基（例えば、Ｃ６−１０アリール基）、アラルキル基（例えば、Ｃ６−８アリール−Ｃ１−２アルキル基）等］、アルコキシ基（Ｃ１−４アルコキシ基等）等が挙げられる。特に、Ｒ２ａ及びＲ２ｂは、アルキル基［Ｃ１−４アルキル基（特にメチル基）等］、アリール基［例えば、Ｃ６−１０アリール基（特にフェニル基）等］等の１価炭化水素基（特に、アルキル基）であるのが好ましい。
【００２５】
なお、ｍ１が２以上の整数である場合、Ｒ２ａは互いに異なっていてもよく、同一であってもよい。また、ｍ２が２以上の整数である場合、Ｒ２ｂは互いに異なっていてもよく、同一であってもよい。更に、Ｒ２ａとＲ２ｂとが同一であってもよく、異なっていてもよい。
【００２６】
上記一般式（１）において、Ｒ２ａの数ｍ１は、環Ｚ１の種類に応じて選択でき、例えば、０〜４、好ましくは０〜３、より好ましくは０〜２であってもよい。また、上記一般式（１）において、基Ｒ２ｂの数ｍ２は、環Ｚ２の種類に応じて選択でき、例えば、０〜４、好ましくは０〜３、より好ましくは０〜２であってもよい。なお、ｍ１及びｍ２は、同一でも異なっていてもよい。
【００２７】
上記一般式（１）において、Ｒ３ａ及びＲ３ｂとしては、通常、非反応性置換基、例えば、シアノ基、ハロゲン原子（フッ素原子、塩素原子、臭素原子等）、１価炭化水素基［例えば、アルキル基、アリール基（フェニル基等のＣ６−１０アリール基）等］等が挙げられ、シアノ基又はアルキル基であることが好ましく、アルキル基であることが特に好ましい。アルキル基としては、メチル基、エチル基、プロピル基、イソプロピル基、ブチル基、ｔ−ブチル基等のＣ１−６アルキル基（例えば、Ｃ１−４アルキル基、特にメチル基）等が例示できる。なお、ｎ１が２以上の整数である場合、Ｒ３ａは互いに異なっていてもよく、同一であってもよい。また、ｎ２が２以上の整数である場合、Ｒ３ｂは互いに異なっていてもよく、同一であってもよい。更に、Ｒ３ａとＲ３ｂとが同一であってもよく、異なっていてもよい。また、環Ｙ１及び環Ｙ２に対するＲ３ａ及びＲ３ｂの結合位置（置換位置）は、特に限定されない。好ましい置換数ｎ１及びｎ２は、０又は１、特に０である。なお、ｎ１及びｎ２は、互いに同一でも異なっていてもよい。
【００２８】
上記一般式（１）において、Ｖ１は上記式（ａ１）〜（ａ３）のいずれかで表される基を示し、Ｖ２は上記式（ａ１）〜（ａ４）で表される基を示す。Ｖ１とＶ２との組み合わせとしては、特に限定されないが、例えば、Ｖ１及びＶ２のいずれもが上記式（ａ１）で表される基を示す場合、Ｖ１が上記式（ａ１）で表される基を示し、Ｖ２が上記式（ａ４）で表される基を示す場合、Ｖ１及びＶ２のいずれもが上記式（ａ２）で表される基を示す場合、Ｖ１が上記式（ａ２）で表される基を示し、Ｖ２が上記式（ａ４）で表される基を示す場合、Ｖ１及びＶ２のいずれもが上記式（ａ３）で表される基を示す場合、Ｖ１が上記式（ａ３）で表される基を示し、Ｖ２が上記式（ａ４）で表される基を示す場合が挙げられる。
【００２９】
上記式（ａ１）〜（ａ４）中、＊、＊＊、及び＊＊＊は結合手を示し、但し、＊＊は前記一般式（１）中のＶ１又はＶ２と直結する酸素原子との結合手を示し、＊＊＊は前記一般式（１）中のＶ２と直結する酸素原子との結合手を示す。なお、＊で示される結合手を介して、上記一般式（１）で表される構造単位に結合する基としては、例えば、−ＣＨ２−で示される基、−ＣＨ（ＣＨ３）−で示される基、−Ｏ−で示される基が挙げられる。
【００３０】
上記一般式（１）で表される構造単位の具体例としては、下記一般式（ｂ１）〜（ｂ６）のいずれかで表されるものが挙げられる。下記一般式（ｂ１）又は（ｂ２）で表される構造単位において、結合手は、後述の一般式（４）で表されるビニルエーテル化合物中のビニロキシ基のα位（即ち、ビニロキシ基において酸素原子に隣接する炭素原子の位置）で生じている。下記一般式（ｂ３）又は（ｂ４）で表される構造単位において、結合手は、上記ビニルエーテル化合物中のビニロキシ基のβ位（即ち、α位の炭素原子に隣接する炭素原子の位置）で生じている。下記一般式（ｂ５）又は（ｂ６）で表される構造単位において、結合手は、上記ビニルエーテル化合物中のビニロキシ基のα位及びβ位で生じている。
【００３１】
【化４】
0006486266.tif 000005
（上記一般式（ｂ１）〜（ｂ６）中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、ｎ２、及び＊は上記の通りである。）
【００３２】
上記一般式（１）で表される構造単位を含む化合物において、上記構造単位の個数は、１個でも２個以上でもよい。上記構造単位の個数が２個以上である場合、上記構造単位の少なくとも一部は繰り返し単位を形成していてもよい。繰り返し単位を形成する上記構造単位は、単独で繰り返し単位を形成してもよいし、他の構造単位とともに繰り返し単位を形成してもよい。即ち、上記構造単位を含む化合物において、上記構造単位そのものが複数個繰り返されていてもよいし、上記構造単位と他の構造単位との組み合わせが複数個繰り返されていてもよい。
【００３３】
上記一般式（１）で表される構造単位を含む化合物としては、例えば、上記一般式（１）で表される構造単位を含む重合体が挙げられる。この重合体は、構造単位として、上記一般式（１）で表される構造単位のみを含んでいてもよいし、更に他の構造単位を含んでいてもよい。得られる硬化膜の屈折率、光透過率、耐熱性等の観点から、上記重合体において、上記一般式（１）で表される構造単位の含有量は、上記重合体中の全構造単位に対し、３０〜１００モル％であることが好ましく、５０〜１００モル％であることがより好ましい。
【００３４】
本発明に係る化合物の製造方法に関する項で説明する通り、上記一般式（１）で表される構造単位は、後述の一般式（４）で表されるビニルエーテル化合物に由来し、このビニルエーテル化合物は、カチオン重合性モノマーとして機能する。よって、上記一般式（１）で表される構造単位と他の構造単位とを含む重合体としては、例えば、上記ビニルエーテル化合物と他のカチオン重合性モノマーとの共重合体が挙げられる。
【００３５】
他のカチオン重合性モノマーとしては、例えば、光酸発生剤の存在下で光照射されることで重合反応や架橋反応を起こす有機化合物が挙げられ、具体的には、エポキシ化合物、オキセタン化合物、オキソラン化合物、環状アセタール化合物、環状ラクトン化合物、チイラン化合物、チエタン化合物、上記ビニルエーテル化合物以外のビニルエーテル化合物、エポキシ化合物とラクトンとの反応生成物であるスピロオルソエステル化合物、エチレン性不飽和化合物、環状エーテル化合物、環状チオエーテル化合物、及びビニル化合物等が挙げられる。他のカチオン重合性モノマーは、単独で又は２種以上組み合わせて用いることができる。
【００３６】
また、上記一般式（１）で表される構造単位と他の構造単位とを含む重合体としては、例えば、下記一般式（２）で表される構造単位を含む重合体も挙げられる。
【００３７】
【化５】
0006486266.tif 000006
【００３８】
上記一般式（２）において、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、ｎ２、及び＊は前記の通りであり、Ｒ５は有機基を示す。
【００３９】
上記一般式（２）において、Ｒ５としては、例えば、２価炭化水素基、２価複素環式基、及びこれらが互いに結合して形成される基、並びにこれらの基のいずれかとカルボニル基とが互いに結合して形成される基が挙げられ、２価炭化水素基及び２価炭化水素基とカルボニル基とが互いに結合して形成される基（例えば、カルボニル基と２価炭化水素基とカルボニル基とがこの順番で結合して形成される基）が好ましい。２価炭化水素基及び２価複素環式基は、置換基を有してもよい。Ｒ５は、環状構造を有することが好ましい。
【００４０】
２価炭化水素基としては、例えば、２価脂肪族炭化水素基、２価脂環式炭化水素基、２価芳香族炭化水素基、及びこれらが２個以上結合して形成される基が挙げられる。
【００４１】
２価脂肪族炭化水素基としては、例えば、メチレン基、エチレン基、プロピレン基、イソプロピレン基、ブチレン基、イソブチレン基、ｓ−ブチレン基、ｔ−ブチレン基、ペンチレン基、ヘキシレン基、デシレン基、ドデシレン基等の炭素数１〜２０、好ましくは１〜１０、更に好ましくは１〜３のアルキレン基；ビニレン基、プロペニレン基、１−ブテニレン基等の炭素数２〜２０、好ましくは２〜１０、更に好ましくは２〜３のアルケニレン基；エチニレン基、プロピニレン基等の炭素数２〜２０、好ましくは２〜１０、更に好ましくは２〜３のアルキニレン基等が挙げられる。
【００４２】
２価脂環式炭化水素基としては、シクロプロピレン基、シクロブチレン基、シクロペンチレン基、シクロヘキシレン基、シクロオクチレン基等の炭素数３〜２０、好ましくは３〜１５、更に好ましくは５〜８のシクロアルキレン基；シクロペンテニレン基、シクロへキセニレン基等の炭素数３〜２０、好ましくは３〜１５、更に好ましくは５〜８のシクロアルケニレン基；パーヒドロナフチレン基、ノルボルニレン基、アダマンチレン基、テトラシクロ［４．４．０．１２，５．１７，１０］ドデシレン基等の炭素数４〜２０、好ましくは６〜１６、更に好ましくは７〜１２の２価の橋かけ環式炭化水素基等が挙げられる。
【００４３】
２価芳香族炭化水素基としては、フェニレン基、ナフチレン基、フルオレニレン基等の炭素数６〜２０、好ましくは６〜１３のアリーレン基が挙げられる。
【００４４】
２価脂肪族炭化水素基と２価脂環式炭化水素基とが結合して形成される基としては、例えば、シクロペンチレンメチレン基、シクロヘキシレンメチレン基、シクロヘキシレンエチレン基等のシクロアルキレン−アルキレン基（例えば、Ｃ３−２０シクロアルキレン−Ｃ１−４アルキレン基等）等が挙げられる。
【００４５】
２価脂肪族炭化水素基と２価芳香族炭化水素基とが結合して形成される基としては、例えば、アリーレン−アルキレン基（例えば、Ｃ６−２０アリーレン−Ｃ１−４アルキレン基等）、アリーレン−アルキレン−アリーレン基（例えば、Ｃ６−２０アリーレン−Ｃ１−４アルキレン基−Ｃ６−２０アリーレン基等）等が挙げられる。
【００４６】
２個以上の２価芳香族炭化水素基同士が結合して形成される基としては、例えば、アリーレン−アリーレン基（例えば、Ｃ６−２０アリーレン−Ｃ６−２０アリーレン基等）、アリーレン−アリーレン−アリーレン基（例えば、Ｃ６−１０アリーレン−Ｃ６−１３アリーレン−Ｃ６−１０アリーレン基等）等が挙げられる。
【００４７】
これらの２価炭化水素基の中でも、環状構造を有するものが好ましく、Ｃ６−１０アリーレン−Ｃ６−１３アリーレン基−Ｃ６−１０アリーレン基、Ｃ６−２０アリーレン−Ｃ１−４アルキレン基−Ｃ６−２０アリーレン基、炭素数７〜１２の２価の橋かけ環式炭化水素基が特に好ましい。
【００４８】
上記２価炭化水素基は、種々の置換基、例えば、ハロゲン原子、オキソ基、水酸基、置換オキシ基（例えば、アルコキシ基、アリールオキシ基、アラルキルオキシ基、アシルオキシ基等）、カルボキシル基、置換オキシカルボニル基（アルコキシカルボニル基、アリールオキシカルボニル基、アラルキルオキシカルボニル基等）、置換又は無置換カルバモイル基、シアノ基、ニトロ基、置換又は無置換アミノ基、スルホ基、複素環式基等を有していてもよい。上記の水酸基及びカルボキシル基は、有機合成の分野で慣用の保護基で保護されていてもよい。また、２価脂環式炭化水素基及び２価芳香族炭化水素基の環には、芳香族性又は非芳香属性の複素環が縮合していてもよい。
【００４９】
２価複素環式基は、複素環式化合物から水素原子を２個除いて形成される基である。複素環式化合物は、芳香族複素環式化合物であっても非芳香族複素環式化合物であってもよい。このような複素環式化合物としては、例えば、ヘテロ原子として酸素原子を含む複素環式化合物（例えば、オキシラン等の３員環の複素環式化合物、オキセタン等の４員環の複素環式化合物、フラン、テトラヒドロフラン、オキサゾール、γ−ブチロラクトン等の５員環の複素環式化合物、４−オキソ−４Ｈ−ピラン、テトラヒドロピラン、モルホリン等の６員環の複素環式化合物、ベンゾフラン、４−オキソ−４Ｈ−クロメン、クロマン等の、縮合環を有する複素環式化合物、３−オキサトリシクロ［４．３．１．１４，８］ウンデカン−２−オン、３−オキサトリシクロ［４．２．１．０４，８］ノナン−２−オン等の、橋かけ環を有する複素環式化合物等）、ヘテロ原子としてイオウ原子を含む複素環式化合物（例えば、チオフェン、チアゾール、チアジアゾール等の５員環の複素環式化合物、４−オキソ−４Ｈ−チオピラン等の６員環の複素環式化合物、ベンゾチオフェン等の、縮合環を有する複素環式化合物等）、ヘテロ原子として窒素原子を含む複素環式化合物（例えば、ピロール、ピロリジン、ピラゾール、イミダゾール、トリアゾール等の５員環の複素環式化合物、ピリジン、ピリダジン、ピリミジン、ピラジン、ピペリジン、ピペラジン等の６員環の複素環式化合物、インドール、インドリン、キノリン、アクリジン、ナフチリジン、キナゾリン、プリン等の、縮合環を有する複素環式化合物等）等が挙げられる。上記２価複素環式基は、上記２価炭化水素基が有していてもよい置換基の他、アルキル基（例えば、メチル基、エチル基等のＣ１−４アルキル基等）、シクロアルキル基、アリール基（例えば、フェニル基、ナフチル基等のＣ６−１０アリール基等）等の置換基を有していてもよい。
【００５０】
上記一般式（１）で表される構造単位を含む重合体の質量平均分子量は、特に限定されないが、３００，０００以下であることが好ましく、２，０００〜１００，０００であることがより好ましい。なお、本明細書において、質量平均分子量とは、ゲルパーミエーションクロマトグラフィ（ＧＰＣ）により測定された標準ポリスチレン換算のものをいう。
【００５１】
上記一般式（１）で表される構造単位を含む重合体の重合度としては、特に限定されず、例えば、２〜６００が挙げられる。また、上記一般式（１）で表される構造単位を含む重合体は、重合度２〜１０のオリゴマー体であってもよい。
【００５２】
上記一般式（１）で表される構造単位を含む重合体の具体例としては、下記一般式（ｃ１）〜（ｃ３）のいずれかで表される重合体が挙げられる。下記一般式（ｃ１）で表される重合体は、後述の一般式（４）で表されるビニルエーテル化合物同士が反応してビニロキシ基のα位の炭素原子間で新たに結合を生成することにより得られる直鎖状の重合体である。下記一般式（ｃ２）で表される重合体は、上記ビニルエーテル化合物同士が反応してビニロキシ基のα位とβ位との間で新たに結合を生成することにより得られる櫛状の重合体である。下記一般式（ｃ３）で表される重合体は、上記ビニルエーテル化合物がビニロキシ基のα位において、基Ｒ５を有する他の化合物と反応することにより生じる重合体である。中でも、下記一般式（ｃ１）で表される重合体及び下記一般式（ｃ３）で表される重合体が好ましい。また、下記一般式（ｃ１）で表される重合体は、溶解性等の点で、ｉが２〜１０であるオリゴマー体であることが好ましい。
【００５３】
【化６】
0006486266.tif 000007
【００５４】
上記式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、Ｒ５、ｍ１、ｍ２、ｎ１、ｎ２、及び＊は前記の通りであり、ｉ、ｊ、及びｋは２〜６００の数を表す。
【００５５】
また、上記一般式（１）で表される構造単位を含む化合物としては、例えば、下記一般式（３）で表される化合物も挙げられる。
【００５６】
【化７】
0006486266.tif 000008
【００５７】
上記一般式（３）において、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は前記の通りであり、Ｒ６ａ及びＲ６ｂは独立に有機基を示す。
【００５８】
上記一般式（３）において、Ｒ６ａ及びＲ６ｂとしては、例えば、１価炭化水素基、１価複素環式基、及びこれらが互いに結合して形成される基、並びにこれらの基のいずれかとカルボニル基とが互いに結合して形成される基が挙げられ、１価炭化水素基及び１価炭化水素基とカルボニル基とが互いに結合して形成される基が好ましい。１価炭化水素基及び１価複素環式基は、置換基を有してもよい。Ｒ６ａ及びＲ６ｂは、環状構造を有することが好ましい。
【００５９】
１価炭化水素基としては、例えば、１価脂肪族炭化水素基、１価脂環式炭化水素基、１価芳香族炭化水素基、及びこれらが２個以上結合して形成される基が挙げられる。
【００６０】
１価脂肪族炭化水素基としては、例えば、メチル基、エチル基、プロピル基、イソプロピル基、ブチル基、イソブチル基、ｓ−ブチル基、ｔ−ブチル基、ペンチル基、ヘキシル基、デシル基、ドデシル基等の炭素数１〜２０、好ましくは１〜１０、更に好ましくは１〜３のアルキル基；ビニル基、アリル基、１−ブテニル基等の炭素数２〜２０、好ましくは２〜１０、更に好ましくは２〜３のアルケニル基；エチニル基、プロピニル基等の炭素数２〜２０、好ましくは２〜１０、更に好ましくは２〜３のアルキニル基等が挙げられる。
【００６１】
１価脂環式炭化水素基としては、シクロプロピル基、シクロブチル基、シクロペンチル基、シクロヘキシル基、シクロオクチル基等の炭素数３〜２０、好ましくは３〜１５、更に好ましくは５〜８のシクロアルキル基；シクロペンテニル基、シクロへキセニル基等の炭素数３〜２０、好ましくは３〜１５、更に好ましくは５〜８のシクロアルケニル基；パーヒドロナフタレン−１−イル基、ノルボルニル、アダマンチル、テトラシクロ［４．４．０．１２，５．１７，１０］ドデカン−３−イル基等の炭素数４〜２０、好ましくは６〜１６、更に好ましくは７〜１２の１価の橋かけ環式炭化水素基等が挙げられる。
【００６２】
１価芳香族炭化水素基としては、フェニル基、ナフチル基、フルオレニル基等の炭素数６〜２０、好ましくは６〜１３のアリール基が挙げられる。
【００６３】
１価脂肪族炭化水素基と１価脂環式炭化水素基とが結合して形成される基としては、例えば、シクロペンチルメチル基、シクロヘキシルメチル基、２−シクロヘキシルエチル基等のシクロアルキル−アルキル基（例えば、Ｃ３−２０シクロアルキル−Ｃ１−４アルキル基等）等が挙げられる。
【００６４】
１価脂肪族炭化水素基と１価芳香族炭化水素基とが結合して形成される基としては、例えば、アラルキル基（例えば、Ｃ７−１８アラルキル基等）、アルキル−アリール基（例えば、Ｃ１−４アルキル−Ｃ６−２０アリール基、より具体的には、１〜４個のＣ１−４アルキル基が置換したフェニル基又はナフチル基等）、アリール−アルキル−アリール基（例えば、Ｃ６−２０アリール−Ｃ１−４アルキル基−Ｃ６−２０アリール基等）等が挙げられる。
【００６５】
２個以上の１価芳香族炭化水素基同士が結合して形成される基としては、例えば、アリール−アリール基（例えば、Ｃ６−２０アリール−Ｃ６−２０アリール基等）、アリール−アリール−アリール基（例えば、Ｃ６−１０アリール−Ｃ６−１３アリール−Ｃ６−１０アリール基等）等が挙げられる。
【００６６】
これらの１価炭化水素基の中でも、環状構造を有するものが好ましく、Ｃ６−１０アリール−Ｃ６−１３アリール−Ｃ６−１０アリール基、Ｃ６−２０アリール−Ｃ１−４アルキル基−Ｃ６−２０アリール基、炭素数７〜１２の１価の橋かけ環式炭化水素基が特に好ましい。
【００６７】
上記１価炭化水素基は、種々の置換基を有していてもよい。置換基の具体例としては、上記２価炭化水素基が有していてもよい置換基として例示したものが挙げられる。また、１価脂環式炭化水素基及び１価芳香族炭化水素基の環には、芳香族性又は非芳香属性の複素環が縮合していてもよい。
【００６８】
１価複素環式基は、複素環式化合物から水素原子を１個除いて形成される基である。複素環式化合物は、芳香族複素環式化合物であっても非芳香族複素環式化合物であってもよい。このような複素環としては、例えば、上記２価複素環式基の説明中で例示したものが挙げられる。上記１価複素環式基は、上記１価炭化水素基が有していてもよい置換基の他、アルキル基（例えば、メチル基、エチル基等のＣ１−４アルキル基等）、シクロアルキル基、アリール基（例えば、フェニル基、ナフチル基等のＣ６−１０アリール基等）等の置換基を有していてもよい。
【００６９】
≪一般式（１）で表される構造単位を含む化合物の製造方法≫
一般式（１）で表される構造単位を含む化合物は、下記一般式（４）で表されるビニルエーテル化合物同士を反応させることにより、又は、下記一般式（４）で表されるビニルエーテル化合物と、ビニロキシ基と反応する他の化合物とを反応させることにより製造することができる。
【００７０】
【化８】
0006486266.tif 000009
（式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は上記の通りである。）
【００７１】
＜一般式（４）で表されるビニルエーテル化合物同士の反応＞
上記一般式（４）で表されるビニルエーテル化合物同士を反応させることにより、上記一般式（１）で表される構造単位を含む重合体を得ることができる。上記ビニルエーテル化合物は、単独で又は２種以上組み合わせて用いることができる。
【００７２】
上記反応は、公知のカチオン重合により行われる。カチオン重合に用いられるカチオン重合開始剤としては、一般的に使用されるものでよく、例えば、四臭化スズ（ＳｎＢｒ４）、三フッ化ホウ素（ＢＦ３）等のルイス酸、硫酸等のプロトン酸が挙げられる。カチオン重合開始剤は、単独で又は２種以上組み合わせて用いることができる。カチオン重合開始剤の使用量は、上記一般式（４）で表されるビニルエーテル化合物に対して、好ましくは０．０１〜１０モル％、より好ましくは０．０５〜５モル％である。
【００７３】
上記反応は、通常、溶剤中で行われる。溶剤としては、例えば、ヘキサン等の脂肪族炭化水素系溶剤、トルエン等の芳香族炭化水素系溶剤、塩化メチレン等が用いられるが、特に限定されるものではない。溶剤は、単独で又は２種以上組み合わせて用いることができる。
【００７４】
反応温度は、例えば、−１００〜３０℃、好ましくは−３０〜１０℃である。反応時間は、例えば、２０分〜１０時間、好ましくは３０分〜６時間である。
【００７５】
＜一般式（４）で表されるビニルエーテル化合物と、ビニロキシ基と反応する他の化合物との反応＞
上記一般式（４）で表されるビニルエーテル化合物と、ビニロキシ基と反応する他の化合物とを反応させることにより、上記一般式（１）で表される構造単位を含む重合体を得ることができる。上記ビニルエーテル化合物及びビニロキシ基と反応する他の化合物の各々は、単独で又は２種以上組み合わせて用いることができる。
【００７６】
ビニロキシ基と反応する他の化合物としては、例えば、水酸基、エポキシ基、カルボキシル基、ビニロキシ基、チオール基、リン酸基（−Ｏ−ＰＯ（ＯＨ）２）、リン酸エステル基（−Ｏ−ＰＯ（ＯＨ）（ＯＲＡ））、スルホ基（−ＳＯ２−ＯＨ）、スルホン酸アミド基（−ＳＯ２−ＮＲＢＨ）、ジカルボン酸イミド基（−ＣＯ−ＮＨ−ＣＯ−）等の、ビニロキシ基と反応する基を含有する化合物（即ち、水酸基含有化合物、エポキシ基含有化合物、カルボキシル基含有化合物、ビニロキシ基含有化合物、チオール基含有化合物、リン酸基含有化合物、リン酸エステル基含有化合物、スルホ基含有化合物、スルホン酸アミド基含有化合物、ジカルボン酸イミド基含有化合物等）や、シアン化水素、アジ化水素等が挙げられる。なお、ＲＡは１価有機基であり、ＲＢは水素原子又は１価有機基である。水酸基、カルボキシル基、ビニロキシ基、チオール基、リン酸基、リン酸エステル基、スルホ基、スルホン酸アミド基、又はジカルボン酸イミド基は、上記一般式（４）で表されるビニルエーテル化合物中のビニロキシ基のα位において、上記ビニルエーテル化合物と反応する。シアン化水素及びアジ化水素も、上記ビニルエーテル化合物中のビニロキシ基のα位において、上記ビニルエーテル化合物と反応する。一方、エポキシ基は、上記ビニルエーテル化合物中のビニロキシ基のα位及びβ位において、上記ビニルエーテル化合物と反応する。
【００７７】
特に、上記一般式（４）で表されるビニルエーテル化合物と水酸基含有化合物、エポキシ基含有化合物、カルボキシル基含有化合物、リン酸基含有化合物、リン酸エステル基含有化合物、又はスルホ基含有化合物とを反応させることにより、上記一般式（２）で表される構造単位を含む重合体又は上記一般式（３）で表される化合物を得ることができる。
【００７８】
上記一般式（４）で表されるビニルエーテル化合物と、ビニロキシ基と反応する他の化合物との反応は溶液の状態で実施することが好ましい。上記反応に使用される溶剤としては、公知の溶剤が挙げられる。上記ビニルエーテル化合物等の反応物や後述する触媒等との副反応を抑制するという観点からは、これらの物質に対して反応性を有しない溶剤を用いることが好ましい。具体的には、テトラヒドロフラン、シクロシクロヘキサノン、プロピレングリコールモノメチルエーテルアセテート、炭化水素系溶剤（例えば、ヘキサン等の脂肪族炭化水素系溶剤、トルエン等の芳香族炭化水素系溶剤）等が挙げられる。溶剤は、単独で又は２種以上組み合わせて用いることができる。
【００７９】
上記反応において、反応速度を速くするために触媒を用いることが好ましい。触媒としては、通常、酸触媒が使用される。酸触媒としては、硫酸、塩酸、ｐ−トルエンスルホン酸、ｐ−トルエンスルホン酸ピリジウム、三フッ化ホウ素等を挙げることができる。これらの中でも、特に、塩酸、ｐ−トルエンスルホン酸、ｐ−トルエンスルホン酸ピリジウム等が好ましく用いられる。触媒の使用量は、上記一般式（４）で表されるビニルエーテル化合物に対して、好ましくは０．０１〜１０モル％であり、より好ましくは０．０５〜５モル％である。前処理工程で酸触媒を使用し、前処理後の液をそのまま上記反応に付する場合等には、改めて酸触媒を添加する必要はない。
【００８０】
上記反応の具体的な操作は、例えば、ビニロキシ基と反応する他の化合物を含む溶液に、所定の反応温度において、上記一般式（４）で表されるビニルエーテル化合物及び必要に応じて触媒を添加することにより行うことができる。添加方法は、一括添加でもよいし、分割添加、更には連続滴下による添加でもよい。反応温度は、例えば、０〜１５０℃、好ましくは１０〜１００℃である。反応時間は、例えば、２０分〜１０時間、好ましくは３０分〜４時間である。
【００８１】
上記一般式（４）で表されるビニルエーテル化合物の使用量は、ビニロキシ基と反応する他の化合物に対して、好ましくは０．０１〜１０００質量％であり、より好ましくは２００〜８００質量％である。上記使用量が０．０１質量％以上であると、上記反応が進行しやすく、反応生成物が重合体である場合には、高分子膜が得られやすい。また、上記使用量が２００質量％以上であると、ビニロキシ基と反応する他の化合物の種類によらず、得られる化合物から高屈折率の硬化膜が得られやすい。一方、上記使用量が１０００質量％以下であると、分子量分散度が狭く面内均一な高屈折率硬化膜が得られやすいという点で好ましい。
なお、ビニロキシ基と反応する他の化合物がビニロキシ基含有化合物である場合、反応条件としては、上記一般式（４）で表されるビニルエーテル化合物同士の反応について説明したものを用いることが好ましい。
【００８２】
＜一般式（４）で表されるビニルエーテル化合物＞
【００８３】
上記一般式（４）で表されるビニルエーテル化合物のうち、特に好ましい具体例としては、下記式で表される化合物が挙げられる。
【００８４】
【化９】
0006486266.tif 000010
【００８５】
【化１０】
0006486266.tif 000011
【００８６】
【化１１】
0006486266.tif 000012
【００８７】
【化１２】
0006486266.tif 000013
【００８８】
上記一般式（４）で表されるビニルエーテル化合物は、例えば、特開２００８−２６６１６９号公報に記載の製造方法に従い、遷移元素化合物触媒及び無機塩基の存在下、下記一般式（５）で表されるビニルエステル化合物と、下記一般式（６）で表される水酸基含有化合物とを反応させることにより、合成することが可能である。上記無機塩基は、粒子径１５０μｍ未満の粒子を１０重量％以上含有する固体の無機塩基であることが好ましい。具体的には、上記一般式（４）で表されるビニルエーテル化合物は、後述する合成例１及び２のようにして合成することが可能である。
【００８９】
Ｒ７−ＣＯ−Ｏ−ＣＨ＝ＣＨ２  （５）
（式中、Ｒ７は、水素原子又は有機基を示す。）
【００９０】
【化１３】
0006486266.tif 000014
（式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は前記の通りである。）
【００９１】
なお、上記一般式（６）で表される化合物の製造方法は、以下の通りである。
上記一般式（６）で表される化合物のうち、Ｘ１及びＸ２が単結合であるものは、例えば、酸触媒の存在下、下記一般式（７−１）で表される化合物と、下記一般式（８−１）で表される化合物と、下記一般式（９）で表される化合物とを反応させることにより、合成することができる。
上記一般式（６）で表される化合物のうち、Ｘ１が単結合であり、Ｘ２が−Ｓ−で示される基であるものは、例えば、酸触媒の存在下、下記一般式（７−１）で表される化合物と、下記一般式（８−２）で表される化合物と、下記一般式（９）で表される化合物とを反応させることにより、合成することができる。
上記一般式（６）で表される化合物のうち、Ｘ１が−Ｓ−で示される基であり、Ｘ２が単結合であるものは、例えば、酸触媒の存在下、下記一般式（７−２）で表される化合物と、下記一般式（８−１）で表される化合物と、下記一般式（９）で表される化合物とを反応させることにより、合成することができる。
上記一般式（６）で表される化合物のうち、Ｘ１及びＸ２が−Ｓ−で示される基であるものは、例えば、酸触媒の存在下、下記一般式（７−２）で表される化合物と、下記一般式（８−２）で表される化合物と、下記一般式（９）で表される化合物とを反応させることにより、合成することができる。
反応後に、例えば、シリカゲルカラムクロマトグラフィー等の公知の分離方法により、目的とする水酸基含有化合物を分離してもよい。
【００９２】
【化１４】
0006486266.tif 000015
（上記一般式（７−１）、（７−２）、（８−１）、（８−２）、及び（９）中、環Ｚ１、環Ｚ２、環Ｙ１、環Ｙ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は前記の通りである。）
【００９３】
上記一般式（６）で表される化合物の合成に用いられる酸触媒、反応条件等としては、例えば、特許文献１又は特開２００２−２５５９２９号公報において、特許請求の範囲に記載されたフルオレン系化合物の製造方法に用いることができると記載されているものが挙げられる。
【００９４】
上記一般式（４）で表されるビニルエーテル化合物は、合成後に精製してもよい。精製方法としては、特に限定されず、例えば、シリカゲルカラムクロマトグラフィー等の公知の方法が挙げられる。精製により、上記一般式（４）で表されるビニルエーテル化合物の純度が向上するとともに、金属成分の含有量が低減する。精製されたビニルエーテル化合物は、反応性が向上しやすくなり、また、反応時の着色が効果的に抑制される。
【００９５】
上記一般式（４）で表されるビニルエーテル化合物は、優れた光学的特性及び熱的特性を保持しつつ、ビニロキシ基を有するため、高い反応性を有する。特に、環Ｙ１及び環Ｙ２がベンゼン環であり、Ｒが単結合である場合、上記一般式（４）で表されるビニルエーテル化合物は、フルオレン骨格を有し、光学的特性及び熱的特性に更に優れる。このような上記一般式（４）で表されるビニルエーテル化合物は、カチオン重合することができるため、カチオン重合性モノマーとして機能する。
【００９６】
＜ビニロキシ基と反応する他の化合物＞
上記の通り、ビニロキシ基と反応する他の化合物としては、ビニロキシ基と反応する基を含有する化合物や、シアン化水素、アジ化水素等が挙げられる。ビニロキシ基と反応する基を含有する化合物は、ビニロキシ基と反応する基を少なくとも１個含有する限り、特に限定されない。以下、水酸基含有化合物、エポキシ基含有化合物、カルボキシル基含有化合物、ビニロキシ基含有化合物、及びチオール基含有化合物について、より詳しく説明する。
【００９７】
［水酸基含有化合物］
水酸基含有化合物は、少なくとも１個の水酸基を含有する化合物である限り、特に限定されず、上記一般式（４）で表されるビニルエーテル化合物と反応して、上記一般式（２）で表される構造単位を含む重合体又は上記一般式（３）で表される化合物を形成することができるものであることが好ましく、環状構造を有する有機基を含有するものであることがより好ましい。
【００９８】
上記一般式（２）で表される構造単位を含む重合体を製造する場合、水酸基含有化合物としては、例えば、下記一般式で表されるものが挙げられる。
ＨＯ−Ｒ８−ＯＨ
（式中、Ｒ８は前記の通りである。）
【００９９】
Ｒ８としては、例えば、Ｒ５として例示したもののうち、２価炭化水素基、２価複素環式基、及びこれらが互いに結合して形成される基が挙げられる。
【０１００】
上記一般式（３）で表される化合物を製造する場合、水酸基含有化合物としては、例えば、下記一般式で表されるものが挙げられる。
Ｒ９−ＯＨ
（式中、Ｒ９は有機基を示す。）
【０１０１】
Ｒ９としては、例えば、Ｒ６ａ又はＲ６ｂとして例示したもののうち、１価炭化水素基、１価複素環式基、及びこれらが互いに結合して形成される基が挙げられる。
【０１０２】
水酸基含有化合物の具体例としては、下記式で表される化合物が挙げられる。
【０１０３】
【化１５】
0006486266.tif 000016
【０１０４】
［エポキシ基含有化合物］
エポキシ基含有化合物は、少なくとも１個のエポキシ基を含有する化合物である限り、特に限定されず、上記一般式（４）で表されるビニルエーテル化合物と反応して、上記一般式（２）で表される構造単位を含む重合体又は上記一般式（３）で表される化合物を形成することができるものであることが好ましく、上記ビニルエーテル化合物との反応に関与するオキシラン環以外に環状構造を有する有機基を含有するものであることがより好ましい。
【０１０５】
上記一般式（２）で表される構造単位を含む重合体を製造する場合、エポキシ基含有化合物としては、例えば、下記一般式で表されるものが挙げられる。
【０１０６】
【化１６】
0006486266.tif 000017
（式中、Ｒ１０は有機基を示し、Ｒ１１ａ及びＲ１１ｂは独立に水素原子又は有機基を示す。）
【０１０７】
Ｒ１０としては、例えば、Ｒ５として例示したもののうち、２価炭化水素基、２価複素環式基、及びこれらが互いに結合して形成される基が挙げられる。また、有機基を示すＲ１１ａ及びＲ１１ｂとしては、例えば、Ｒ６ａ又はＲ６ｂとして例示したもののうち、１価炭化水素基、１価複素環式基、及びこれらが互いに結合して形成される基が挙げられる。但し、Ｒ１０、Ｒ１１ａ、及びＲ１１ｂの少なくとも２個が互いに結合して環が形成されていてもよい。このようにして形成される環としては、脂環式炭化水素環、芳香族炭化水素環、複素環、並びにこれらが２個以上結合及び／又は縮合して形成される環が挙げられる。
【０１０８】
上記一般式（３）で表される化合物を製造する場合、エポキシ基含有化合物としては、例えば、下記一般式で表されるものが挙げられる。
【０１０９】
【化１７】
0006486266.tif 000018
（式中、Ｒ１２は有機基を示し、Ｒ１３は水素原子又は有機基を示す。）
【０１１０】
Ｒ１２及び有機基を示すＲ１３としては、例えば、Ｒ６ａ又はＲ６ｂとして例示したもののうち、１価炭化水素基、１価複素環式基、及びこれらが互いに結合して形成される基が挙げられる。但し、Ｒ１２とＲ１３とが互いに結合して環が形成されていてもよい。このようにして形成される環としては、脂環式炭化水素環、芳香族炭化水素環、複素環、並びにこれらが２個以上結合及び／又は縮合して形成される環が挙げられる。
【０１１１】
エポキシ基含有化合物の具体例としては、下記式で表される化合物が挙げられる。
【０１１２】
【化１８】
0006486266.tif 000019
【０１１３】
［カルボキシル基含有化合物］
カルボキシル基含有化合物は、少なくとも１個のカルボキシル基を含有する化合物である限り、特に限定されず、上記一般式（４）で表されるビニルエーテル化合物と反応して、上記一般式（２）で表される構造単位を含む重合体又は上記一般式（３）で表される化合物を形成することができるものであることが好ましく、環状構造を有する有機基を含有するものであることがより好ましい。
【０１１４】
上記一般式（２）で表される構造単位を含む重合体を製造する場合、カルボキシル基含有化合物としては、例えば、下記一般式で表されるものが挙げられる。
ＨＯ−ＣＯ−Ｒ１４−ＣＯ−ＯＨ
（式中、Ｒ１４は有機基を示す。）
【０１１５】
Ｒ１４としては、例えば、Ｒ５として例示したもののうち、２価炭化水素基、２価複素環式基、及びこれらが互いに結合して形成される基が挙げられる。
【０１１６】
上記一般式（３）で表される化合物を製造する場合、カルボキシル基含有化合物としては、例えば、下記一般式で表されるものが挙げられる。
Ｒ１５−ＣＯ−ＯＨ
（式中、Ｒ１５は有機基を示す。）
【０１１７】
Ｒ１５としては、例えば、Ｒ６ａ又はＲ６ｂとして例示したもののうち、１価炭化水素基、１価複素環式基、及びこれらが互いに結合して形成される基が挙げられる。
【０１１８】
カルボキシル基含有化合物の具体例としては、下記式で表される化合物が挙げられる。
【０１１９】
【化１９】
0006486266.tif 000020
【０１２０】
［ビニロキシ基含有化合物］
ビニロキシ基含有化合物は、上記一般式（４）で表されるビニルエーテル化合物以外のビニロキシ基含有化合物であり、かつ、上記一般式（４）で表されるビニルエーテル化合物と反応することができるものである限り、特に限定されないが、環状構造を有する有機基を含有するものであることが好ましい。ビニロキシ基含有化合物としては、例えば、下記一般式で表されるものが挙げられる。
【０１２１】
【化２０】
0006486266.tif 000021
（式中、Ｒ１６は有機基（但し、上記一般式（４）で表されるビニルエーテル化合物から２個のビニロキシ基を除いた残りの２価の有機基を除く。）を示す。）
【０１２２】
Ｒ１６としては、例えば、Ｒ５として例示したもののうち、２価炭化水素基、２価複素環式基、及びこれらが互いに結合して形成される基が挙げられ、但し、上記一般式（４）で表されるビニルエーテル化合物から２個のビニロキシ基を除いた残りの２価の有機基を除く。
【０１２３】
上記一般式（４）で表されるビニルエーテル化合物と、上記一般式で表されるビニロキシ基含有化合物との反応により、下記一般式で表される構造単位を含む重合体を得ることができる。
【０１２４】
【化２１】
0006486266.tif 000022
（式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、Ｒ１６、ｍ１、ｍ２、ｎ１、ｎ２、及び＊は上記の通りである。）
【０１２５】
また、ビニロキシ基含有化合物としては、例えば、下記一般式で表されるものも挙げられる。
【０１２６】
【化２２】
0006486266.tif 000023
（式中、Ｒ１７は有機基を示す。）
【０１２７】
Ｒ１７としては、例えば、Ｒ６ａ又はＲ６ｂとして例示したもののうち、１価炭化水素基、１価複素環式基、及びこれらが互いに結合して形成される基が挙げられる。
【０１２８】
上記一般式（４）で表されるビニルエーテル化合物と、上記一般式で表されるビニロキシ基含有化合物との反応により、下記一般式で表される化合物を得ることができる。
【０１２９】
【化２３】
0006486266.tif 000024
（式中、環Ｚ１、環Ｚ２、環Ｙ１、環Ｙ２、Ｘ１、Ｘ２、Ｒ、Ｒ１ａ、Ｒ１ｂ、Ｒ２ａ、Ｒ２ｂ、Ｒ３ａ、Ｒ３ｂ、ｍ１、ｍ２、ｎ１、及びｎ２は上記の通りであり、Ｒ１７ａ及びＲ１７ｂは独立に有機基を示す。Ｒ１７ａ及びＲ１７ｂとしては、例えば、Ｒ１７として例示したものが挙げられる。）
【０１３０】
ビニロキシ基含有化合物の具体例としては、下記式で表される化合物が挙げられる。
【０１３１】
【化２４】
0006486266.tif 000025
【０１３２】
［チオール基含有化合物］
チオール基含有化合物は、上記一般式（４）で表されるビニルエーテル化合物と反応することができるものである限り、特に限定されない。上記一般式（４）で表されるビニルエーテル化合物と、チオール基含有化合物とを反応させることにより、上記一般式（１）で表される構造単位を含む化合物を得、得られたこの化合物を硬化させると、複屈折の発生が抑制され、光学的特性に優れた硬化物を得ることができる。
チオール基含有化合物としては、例えば、下記一般式で表されるものが挙げられる。
【０１３３】
【化２５】
0006486266.tif 000026
（式中、Ｒ１８は炭素鎖中にヘテロ原子を含有してもよいｐ価の炭化水素基を示し、Ｒ１９はアルキレン基を示し、ｐは１以上の整数を示す。）
【０１３４】
Ｒ１８としては、例えば、炭素鎖中に酸素原子、硫黄原子、窒素原子等のヘテロ原子を含有してもよい１〜６価、好ましくは２〜４価の炭化水素基（例えば、脂肪族炭化水素基、脂環式炭化水素基、芳香族炭化水素基、及びこれらの２種以上の組み合わせ）が挙げられる。酸素原子はカルボニル基として炭素鎖中に含有されていてもよく、硫黄原子はチオカルボニル基として炭素鎖中に含有されていてもよい。
Ｒ１９としては、例えば、炭素原子数１〜６、好ましくは２〜４のアルキレン基が挙げられ、具体例としては、メチレン基、エチレン基、プロピレン基、メチルエチレン基、ジメチルメチレン基、ブチレン基等が挙げられる。
ｐは、好ましくは１〜６の整数であり、より好ましくは２〜４の整数である。
チオール基含有化合物の具体例としては、下記式で表される化合物が挙げられる。
【０１３５】
【化２６】
0006486266.tif 000027
【０１３６】
≪組成物≫
本発明に係る組成物は、本発明に係る化合物と、溶剤とを少なくとも含有する。
＜本発明に係る化合物＞
本発明に係る組成物において、本発明に係る化合物は、単独で又は２種以上組み合わせて用いることができる。本発明に係る化合物の含有量は、本発明に係る組成物の固形分に対して、１〜１００質量％が好ましく、１０〜１００質量％がより好ましい。
【０１３７】
＜溶剤＞
溶剤としては、例えば、本発明に係る化合物を製造するのに用いられる溶剤が挙げられ、具体例としては、炭化水素系溶剤（例えば、ヘキサン等の脂肪族炭化水素系溶剤、トルエン等の芳香族炭化水素系溶剤）、塩化メチレン、テトラヒドロフラン、シクロシクロヘキサノン、プロピレングリコールモノメチルエーテルアセテート等が挙げられる。溶剤は、単独で又は２種以上組み合わせて用いることができる。溶剤の含有量は、本発明に係る組成物の固形分濃度が１〜１００質量％となる量が好ましく、５〜５０質量％となる量がより好ましい。
【０１３８】
＜光酸発生剤又は光塩基発生剤＞
本発明に係る組成物は、光酸発生剤又は光塩基発生剤を含有していてもよい。本発明に係る組成物が光酸発生剤又は光塩基発生剤を含有すると、上記組成物から得られる硬化膜は、屈折率がより高くなりやすい。光酸発生剤及び光塩基発生剤の各々は、単独で又は２種以上組み合わせて用いることができる。
【０１３９】
光酸発生剤は、光の作用により酸を発生する化合物であれば特に限定されず、従来から種々の用途で使用されている光酸発生剤から適宜選択し得る。光酸発生剤としては、例えば、オニウム塩、ジアゾメタン誘導体、グリオキシム誘導体、ビススルホン誘導体、β−ケトスルホン誘導体、ジスルホン誘導体、ニトロベンジルスルホネート誘導体、スルホン酸エステル誘導体、Ｎ−ヒドロキシイミド化合物のスルホン酸エステル誘導体等の、公知の酸発生剤が挙げられる。光酸発生剤の市販品としては、例えば、ＣＰＩ−１００Ｐ、ＣＰＩ−１１０Ｐ、ＣＰＩ−１０１Ａ、ＣＰＩ−２００Ｋ、ＣＰＩ−２１０Ｓ（以上、商品名、サンアプロ（株）製）等が挙げられる。
【０１４０】
光塩基発生剤は、光の作用により塩基を発生する化合物であれば特に限定されず、従来から種々の用途で使用されている光塩基発生剤から適宜選択し得る。光塩基発生剤としては、例えば、トリフェニルメタノール、ベンジルカルバメート、ベンゾインカルバメート等の光活性なカルバメート；Ｏ−カルバモイルヒドロキシルアミド、Ｏ−カルバモイルオキシム、アロマティックスルホンアミド、アルファーラクタム、Ｎ−（２−アリルエチニル）アミド等のアミド及びその他のアミド；オキシムエステル；α−アミノアセトフェノン；コバルト錯体；１−（アントラキノン−２−イル）エチルイミダゾールカルボキシレートが挙げられる。光塩基発生剤の市販品としては、例えば、ＷＰＢＧ−０１８、ＷＰＢＧ−０２７、ＷＰＢＧ−０８２、ＷＰＢＧ−１４０、ＷＰＢＧ−１６５、ＷＰＢＧ−１６６、ＷＰＢＧ−１６７、ＷＰＢＧ−１６８、ＷＰＢＧ−１７２（以上、商品名、和光純薬社製）等が挙げられる。
【０１４１】
光酸発生剤及び光塩基発生剤の使用量は、所望の屈折率向上効果が得られる量であることが好ましく、得られる硬化膜の屈折率等に応じて適宜調整される。
【０１４２】
＜その他の成分＞
本発明に係る組成物は、所望により、光重合開始剤、光重合性モノマー、酸架橋性物質、着色剤、分散剤、増感剤、その他の各種の添加剤等を含有していてもよい。
【０１４３】
≪光学素子封止剤及び光学素子≫
本発明に係る光学素子封止剤は、本発明に係る組成物からなる。本発明に係る光学素子封止剤によって封止される光学素子としては、例えば、ＬＥＤ、半導体レーザー、フォトダイオード、フォトトランジスタ、太陽電池、ＣＣＤ等が挙げられる。このような光学素子は、本発明に係る光学素子封止剤を上記光学素子に塗布し、例えば、１２０〜３００℃、好ましくは１５０〜２５０℃で加熱して成膜することにより、封止することができる。加熱時間は、０．５分〜５時間程度、特に１分〜３時間程度でよいが、ＬＥＤ封止等において精度が要求される場合には、加熱時間を長めにすることが好ましい。上記の通りに成膜されることにより、本発明に係る組成物は、通常、無色透明かつ高屈折率（屈折率１．５４以上、特に１．６０〜１．８０）の膜を与える。
【０１４４】
≪成形体≫
本発明に係る成形体は、上記一般式（１）で表される構造単位を含む重合体を成形してなる成形体である。上記一般式（１）で表される構造単位を含む重合体としては、例えば、上記一般式（２）で表される構造単位を含む重合体が挙げられる。これらの重合体は、熱可塑性であり、加熱することで容易に溶融する。よって、上記成形体の成形方法としては、例えば、射出成形等が挙げられる。
【実施例】
【０１４５】
以下、実施例を示して本発明を更に具体的に説明するが、本発明の範囲は、これらの実施例に限定されるものではない。【０１４６】
≪材料≫
実施例及び比較例で用いた材料は下記の通りである。
＜ビニルエーテル化合物（一般式（４）で表される化合物及び比較化合物）＞
上記一般式（４）で表される化合物としては、下記式で表される化合物１及び２を準備した。また、比較のため、下記式で表される比較化合物１を準備した。【０１４７】
【化２７】
0006486266.tif 000028
【０１４８】
【化２８】
0006486266.tif 000029
【０１４９】
化合物１及び２の合成法を下記に示す（合成例１及び２）。合成例で用いた材料は下記の通りである。【０１５０】
［無機塩基］
（１）軽灰炭酸ナトリウム
粒子径分布：２５０μｍ以上；３重量％
１５０μｍ以上２５０μｍ未満；１５重量％
７５μｍ以上１５０μｍ未満；５０重量％
７５μｍ未満；３２重量％
なお、上記の粒子径分布は、６０メッシュ（２５０μｍ）、１００メッシュ（１５０μｍ）、２００メッシュ（７５μｍ）のふるいを用いて仕分けた後、最終的に得られた篩上成分及び篩下成分各々の重量を測定することにより算出した。【０１５１】
［遷移元素化合物触媒］
（１）ジ−μ−クロロビス（１，５−シクロオクタジエン）二イリジウム（Ｉ）：［Ｉｒ（ｃｏｄ）Ｃｌ］２【０１５２】
［ヒドロキシ化合物］
（１）９，９’−ビス（６−ヒドロキシ−２−ナフチル）フルオレン
（２）９，９’−ビス（４−ヒドロキシフェニル）フルオレン【０１５３】
［ビニルエステル化合物］
（１）プロピオン酸ビニル【０１５４】
［合成例１］化合物１の合成
冷却管、及び、凝縮液を分液させて有機層を反応容器に戻し水層を系外に排出するためのデカンターを取り付けた１０００ｍｌ反応容器に、ジ−μ−クロロビス（１，５−シクロオクタジエン）二イリジウム（Ｉ）［Ｉｒ（ｃｏｄ）Ｃｌ］２（８３９ｍｇ、１．２５ｍｍｏｌ）、軽灰炭酸ナトリウム（１２．７ｇ、０．１２ｍｏｌ）、９，９’−ビス（６−ヒドロキシ−２−ナフチル）フルオレン（２２５ｇ、０．５ｍｏｌ）、プロピオン酸ビニル（１２５ｇ、１．２５ｍｏｌ）、及びトルエン（３００ｍｌ）を仕込んだ後、表面積が１０ｃｍ２の撹拌羽根を用い回転数を２５０ｒｐｍに設定し、撹拌しながら徐々に温度を上げて還流させた。還流下、副生する水をデカンターで除去しながら、５時間反応させた。反応液をガスクロマトグラフィーにより分析したところ、９，９’−ビス（６−ヒドロキシ−２−ナフチル）フルオレンの転化率は１００％であり、９，９’−ビス（６−ヒドロキシ−２−ナフチル）フルオレンを基準として９，９’−ビス（６−ビニロキシ−２−ナフチル）フルオレン（化合物１）が８１％、ビス６−ナフトールフルオレンモノビニルエーテルが４％の収率で生成していた。
１Ｈ−ＮＭＲ（ＣＤＣｌ３）：４．４７（ｄｄ、２Ｈ、Ｊ＝１．５Ｈｚ、５．０Ｈｚ）、４．８１（ｄｄ、２Ｈ、Ｊ＝３．５Ｈｚ、１２．０Ｈｚ）、６．７１（ｄｄ、２Ｈ、Ｊ＝６．０Ｈｚ）、７．１２−７．８２（ｍ、２０Ｈ）【０１５５】
［合成例２］化合物２の合成
冷却管、及び、凝縮液を分液させて有機層を反応容器に戻し水層を系外に排出するためのデカンターを取り付けた１０００ｍｌ反応容器に、ジ−μ−クロロビス（１，５−シクロオクタジエン）二イリジウム（Ｉ）［Ｉｒ（ｃｏｄ）Ｃｌ］２（８３９ｍｇ、１．２５ｍｍｏｌ）、軽灰炭酸ナトリウム（１２．７ｇ、０．１２ｍｏｌ）、９，９’−ビス（４−ヒドロキシフェニル）フルオレン（１８６ｇ、０．５ｍｏｌ）、プロピオン酸ビニル（１２５ｇ、１．２５ｍｏｌ）、及びトルエン（３００ｍｌ）を仕込んだ後、表面積が１０ｃｍ２の撹拌羽根を用い回転数を２５０ｒｐｍに設定し、撹拌しながら徐々に温度を上げて還流させた。還流下、副生する水をデカンターで除去しながら、５時間反応させた。反応液をガスクロマトグラフィーにより分析したところ、９，９’−ビス（４−ヒドロキシフェニル）フルオレンの転化率は１００％であり、９，９’−ビス（４−ヒドロキシフェニル）フルオレンを基準として、９，９’−ビス（４−ビニロキシフェニル）フルオレン（化合物２）が７２％、ビス４−フェノールフルオレンモノビニルエーテルが９％の収率で生成していた。
１Ｈ−ＮＭＲ（ＣＤＣｌ３）：４．４７（ｄｄ、２Ｈ）、４．８１（ｄｄ、２Ｈ）、６．７１（ｄｄ、２Ｈ）、７．１２−７．８２（ｍ、１６Ｈ）【０１５６】
＜水酸基含有化合物＞
水酸基含有化合物としては、下記式で表される化合物３〜６を用いた。【０１５７】
【化２９】
0006486266.tif 000030
【０１５８】
＜光酸発生剤又は光塩基発生剤＞
光酸発生剤としては、下記のＰＡＧを用い、光塩基発生剤としては、下記のＰＢＧを用いた。
ＰＡＧ：ＣＰＩ−２１０Ｓ（商品名、サンアプロ社製）
ＰＢＧ：ＷＰＢＧ−１４０（商品名、和光純薬社製）【０１５９】
≪ビニルエーテル化合物に由来する構造単位を含む化合物の調製≫
＜ビニルエーテル化合物同士の反応＞
［実施例１］
窒素置換後、十分に水分を除去したガラス製フラスコ内で、化合物１  ３０ｍｍｏｌをトルエンに溶解した。ついで、イソブチルビニルエーテルの酢酸付加物（ＩＢＥＡ）のトルエン溶液と２，４−ジ−ｔｅｒｔ−ブチルピリジンのトルエン溶液を加え、０℃まで冷却し、四臭化すず（ＳｎＢｒ４）のトルエン溶液を加えて重合を開始した。なお、化合物１、ＩＢＥＡ、２，４−ジ−ｔｅｒｔ−ブチルピリジン、及びＳｎＢｒ４の最終濃度は、それぞれ０．３Ｍ、５ｍＭ、０．２ｍＭ、及び０．５ｍＭであった。５時間後、反応溶液を水洗し、トルエンを濃縮した後、メタノールで重合体を析出させた。得られた重合体は、化合物１同士が反応してビニロキシ基のα位の炭素原子間で新たに結合を生成することにより得られた直鎖状の重合体（ｐ１）と、化合物１同士が反応してビニロキシ基のα位とβ位との間で新たに結合を生成することにより得られた櫛状の重合体（ｐ２）との混合物であった。得られた重合体について、ゲルパーミエーションクロマトグラフィ（ＧＰＣ）により標準ポリスチレン換算の質量平均分子量を測定した。結果を表１に示す。【０１６０】
【化３０】
0006486266.tif 000031
（上記式（ｐ１）及び（ｐ２）中、＊は結合手を示し、ｉ１及びｊ１は、実施例１において混合物として得られた重合体の質量平均分子量が１５０００となる数である。）【０１６１】
（評価）
得られた重合体をトルエンに溶解して固形分濃度２０質量％の溶液を調製した。
・屈折率
上記溶液をコーターにて、Ｓｉウエハー上に塗布した。ホットプレート上で１００℃にて１２０秒間加熱（プリベーク）を行った。その後、オーブン中で２３０℃にて２０分間加熱（ポストベーク）を行い、硬化膜（膜厚０．２５μｍ）を形成した。屈折率計を用いて、この硬化膜の波長２４８及び１９３ｎｍでの屈折率（ｎ値）と光学吸光係数（ｋ値）を測定した。このうち、波長６３３ｎｍでの屈折率の測定結果を表１に示す。【０１６２】
・光透過率（初期）
上記溶液をコーターにて、ガラス基板上に塗布した。ホットプレート上で１００℃にて１２０秒間加熱（プリベーク）を行った。その後、オーブン中で１８０℃にて２０分間加熱（ポストベーク）を行い、硬化膜（膜厚２．０μｍ）を形成した。透過率計を用いて、この硬化膜の波長４５０ｎｍでの光透過率を測定した。結果を表１に示す。【０１６３】
・光透過率（高温放置後）
硬化膜の耐熱性を評価するため、以下の測定を行った。上記溶液をコーターにて、ガラス基板上に塗布した。ホットプレート上で１００℃にて１２０秒間加熱（プリベーク）を行った。その後、オーブン中で１８０℃にて１００時間加熱（ポストベーク）を行い、硬化膜（膜厚２．０μｍ）を形成した。透過率計を用いて、この硬化膜の波長４５０ｎｍでの光透過率を測定した。結果を表１に示す。【０１６４】
・Ｔｄ５％
硬化膜の耐熱性を更に評価するため、以下の測定を行った。「光透過率（初期）」と同様にして硬化膜を形成した。この硬化膜を室温（約２０℃）から１分間に１０℃ずつの割合で昇温加熱して大気中で熱重量分析を行い、分析開始時の質量を基準として、質量が５％減少する温度Ｔｄ５％を測定した。結果を表１に示す。【０１６５】
［実施例２及び比較例１］
化合物１の代わりにそれぞれ化合物２及び比較化合物１を用いた他は、実施例１と同様にして重合体を調製し、質量平均分子量の測定及び屈折率等の評価を行った。結果を表１に示す。
実施例２で得られた重合体は、化合物２同士が反応してビニロキシ基のα位の炭素原子間で新たに結合を生成することにより得られた直鎖状の重合体と、化合物２同士が反応してビニロキシ基のα位とβ位との間で新たに結合を生成することにより得られた櫛状の重合体との混合物であった。【０１６６】
[実施例３]
実施例１と同様にして得た重合体をシリカゲルカラムクロマトグラフィにかけ、オリゴマー体を分取した。得られたオリゴマー体は、化合物１同士が反応してビニロキシ基のα位の炭素原子間で新たに結合を生成することにより得られた直鎖状オリゴマー体と、化合物１同士が反応してビニロキシ基のα位とβ位との間で新たに結合を生成することにより得られた櫛状のオリゴマー体との混合物であった。得られたオリゴマー体について、シクロヘキサノンに溶解した以外は実施例１と同様にして、質量平均分子量の測定及び屈折率等の評価を行った。結果を表１に示す。
質量平均分子量の測定値から、上記オリゴマー体は４量体に相当することが確認された。【０１６７】
【表１】
0006486266.tif 000032
【０１６８】
表１から分かるように、化合物１又は２同士の重合体から得られる硬化膜は、屈折率及び初期の光透過率が高かった。また、この硬化膜は、高温放置後も光透過率が高く維持され、高いＴｄ５％を有しており、耐熱性に優れていた。
これに対し、比較化合物１同士の重合体から得られる硬化膜は、初期の光透過率が高かったものの、屈折率は低かった。また、この硬化膜は、高温放置後の光透過率及びＴｄ５％が低く、耐熱性に劣っていた。【０１６９】
[実施例４]
化合物１とプロピレングリコールモノメチルエーテルアセテートとを混合し、固形分濃度５０質量％の溶液を調製した。この溶液を２００℃で還流することにより高分子量化反応を行った。反応終了後の反応混合物についてゲルパーミエーションクロマトグラフィ（ＧＰＣ）により標準ポリスチレン換算の質量平均分子量を測定したところ、得られた重合体の質量平均分子量は２０，０００以上であることが確認された。この反応混合物を常温まで冷却したところ透明なガラス様の固形物となった。この固形物は加熱により粘性体となり、熱可塑性が認められた。この固形物はプロピレングリコールモノメチルエーテルを添加すると溶解した。以上から、化合物１同士の重合体は熱可塑性であり、この重合体を成形することにより、成形体を得ることができることが確認された。【０１７０】
＜ビニルエーテル化合物と水酸基含有化合物との反応＞
［実施例５］
水酸基含有化合物である化合物３  ０．５ｇをシクロヘキサノン１０ｇに均一に溶解した。得られた溶液にｐ−トルエンスルホン酸０．００５ｇを均一に分散させた。得られた液体に、ビニルエーテル化合物である化合物１  ０．５ｇをシクロヘキサノン２．０ｇに均一に溶解して得られた溶液を加え、室温で２時間撹拌を行って、反応を進行させた。反応終了後、反応混合物にトリエチルアミンの１質量％テトラヒドロフラン溶液１．２ｇを添加して中和を行った。得られた溶液をヘプタン／酢酸エチル混合溶液（質量混合比：８／２）１１０ｇに添加して、沈殿させた。減圧濾過により沈殿の湿潤物を回収し、４５℃で１０時間減圧乾燥して、化合物を得た。得られた化合物について、ゲルパーミエーションクロマトグラフィ（ＧＰＣ）により標準ポリスチレン換算の質量平均分子量を測定した。結果を表２に示す。【０１７１】
（評価）
得られた化合物１００質量部及び表２に示す光酸発生剤又は光塩基発生剤０．５質量部をシクロヘキサノンに溶解して固形分濃度２０質量％の溶液を調製した。この溶液を用い、実施例１と同様にして、屈折率、光透過率（初期）、及び光透過率（高温放置後）を評価した。但し、プリベークとポストベークとの間に、ブロードバンド光の照射を行った。結果を表２に示す。【０１７２】
［実施例６〜１５］
ビニルエーテル化合物と水酸基含有化合物と光酸発生剤又は光塩基発生剤との組み合わせとして表２に示すものを用いた他は、実施例５と同様にして化合物を得、質量平均分子量の測定及び屈折率等の評価を行った。結果を表２に示す。【０１７３】
【表２】
0006486266.tif 000033
【０１７４】
表２から分かるように、化合物１又は２と化合物３〜６のいずれかとの反応生成物から得られる硬化膜は、屈折率及び初期の光透過率が高かった。また、この硬化膜は、高温放置後も光透過率が高く維持されており、耐熱性に優れていた。
また、実施例５又は９と実施例１５との比較から分かるように、光酸発生剤又は光塩基発生剤を添加することにより、硬化膜の屈折率が向上した。